(57)【要約】【課題】本発明は、インクジェット記録面でのインクジェット印字の滲みが無く、裏面での筆記性に優れ、オフセット印刷適性を有し、かつ、表裏を目視にて識別可能であり、喪中用に適切な色調を有する喪中用色付きインクジェット用記録シートを提供することを目的とする。【解決手段】本発明に係る喪中用色付きインクジェット用記録シートは、支持体の片面に顔料とバインダーと着色剤とを含有するインク受容層が設けられ、反対面に水溶性高分子と水溶性高分子電解質とを含有するクリア塗工層が設けられ、着色剤は、ノニオン性の黒系着色顔料をインク受容層中の顔料１００部に対して０．０５０〜０．１７０部含有し、水溶性高分子の乾燥塗工量は、０．１４ｇ／ｍ２未満であり、かつ、水溶性高分子電解質の乾燥塗工量は、１．３８ｇ／ｍ２未満であり、インク受容層の表面のＩＳＯ光沢度が１０未満であることを特徴とする。【選択図】なし【特許請求の範囲】
【請求項１】
木材繊維を主体とした支持体の片面に顔料とバインダーと着色剤とを含有する１層以上のインク受容層が設けられ、前記支持体の前記インク受容層とは反対面に水溶性高分子又は親水性樹脂とインク定着剤として水溶性高分子電解質とを含有するクリア塗工層が設けられた喪中用色付きインクジェット用記録シートであって、
前記インク受容層は、前記着色剤としてノニオン性の着色顔料だけを含有し、
該着色顔料は、ノニオン性の黒系着色顔料を含有し、
該黒系着色顔料の含有量が、前記インク受容層中の前記着色剤を除いた顔料の合計含有量１００質量部に対して０．０５０〜０．１７０質量部であり、
前記クリア塗工層における前記水溶性高分子又は親水性樹脂の乾燥塗工量は、０．１４ｇ／ｍ２未満であり、かつ、前記水溶性高分子電解質の乾燥塗工量は、１．３８ｇ／ｍ２未満であり、
前記インク受容層の表面は、ＪＩＳ  Ｐ  ８１４２：２００５に従って測定した７５°における光沢度が１０未満であり、
前記インク受容層の表面と前記クリア塗工層の表面とは、ＪＩＳ  Ｐ  ８１５０：２００４に従って測定した明度指数の差ΔＬ＊が−５．０≦ΔＬ＊≦−３．０であり、
かつ、ＪＩＳ  Ｐ  ８１４８：２００１に従って測定したＩＳＯ白色度の差ΔＷが−５．０≦ΔＷ≦−１．０であることを特徴とする喪中用色付きインクジェット用記録シート。
【請求項２】
前記黒系着色顔料は、単独で黒系の色調を有する顔料又は混合されて黒系の色調を有する顔料であることを特徴とする請求項１に記載の喪中用色付きインクジェット用記録シート。
【請求項３】
前記インク受容層は、前記着色顔料として前記黒系着色顔料とノニオン性の有彩色着色顔料とを含有し、
前記有彩色着色顔料の含有量が、前記インク受容層中の前記着色剤を除いた顔料の合計含有量１００質量部に対して０．０３０質量部以下であることを特徴とする請求項１又は２に記載の喪中用色付きインクジェット用記録シート。
【請求項４】
前記クリア塗工層の表面は、ＪＩＳ  Ｐ  ８１１９：１９９８に従って測定したベック平滑度Ｓ（秒）が２０＜Ｓ＜６０であることを特徴とする請求項１〜３のいずれか一つに記載の喪中用色付きインクジェット用記録シート。
【請求項５】
前記クリア塗工層は、ＪＩＳ  Ｐ  ８１４０：１９９８に規定する吸水度試験方法において、接触時間を５秒とし、ポリエチレングリコールの３０質量％水溶液を用いて求めたコブ吸水度が２８ｇ／ｍ２以下であることを特徴とする請求項１〜４のいずれか一つに記載の喪中用色付きインクジェット用記録シート。
【請求項６】
前記支持体から分離した表面積が２５ｃｍ２の前記クリア塗工層からなる試験片４枚をオフセット印刷用の湿し水５０ｍｌ（２０℃）に３０分間浸漬したときに、その浸漬前後の湿し水の濁度差が１．７Ｈａｚｅ未満であることを特徴とする請求項１〜５のいずれか一つに記載の喪中用色付きインクジェット用記録シート。
【請求項７】
請求項１〜６のいずれか一つに記載された喪中用色付きインクジェット用記録シートを用いたことを特徴とする喪中用色付きインクジェット葉書。
【請求項８】
木材繊維を主体とした支持体の片面に１層以上のインク受容層が設けられ、前記支持体の前記インク受容層とは反対面にクリア塗工層が設けられた喪中用色付きインクジェット用記録シートの製造方法であって、
前記支持体の片面に顔料とバインダーとノニオン性の黒系着色顔料とを含有するインク受容層用塗工液をオンマシンで塗工するインク受容層形成工程と、
前記インクジェット受容層を形成した前記支持体の反対側の面に水溶性高分子又は親水性樹脂とインク定着剤として水溶性高分子電解質とを含有するクリア塗工液をオンマシンで塗工するクリア塗工層形成工程と、
前記クリア塗工層の表面を、オンマシンキャレンダー装置を用いて線圧１０〜５０ｋｇ／ｃｍで平滑処理するキャレンダー工程と、
を有することを特徴とする喪中用色付きインクジェット用記録シートの製造方法。
【発明の詳細な説明】
【技術分野】
【０００１】
本発明は、インクジェット印字適性に優れたインクジェット用記録シートの中でも特に喪中用に特化したものに関し、より詳しくは、インクジェット用記録シートのインクジェット記録面と裏面との色調が無彩色系であり喪中用として適切な色調と風合いとをもち、かつ、インクジェット記録面と裏面との色調に差があり容易に目視によって識別可能であり、かつ、裏面において毛筆筆記性に優れ、更に、裏面のオフセット印刷を行ったときに、印刷版の汚れが少なく、実用上、耐刷力が十分な性質を有するインクジェット用記録シート及びその製造方法に関する。
【背景技術】
【０００２】
近年、インクジェット記録方式が一般大衆へ普及するに至る。それに伴い、喪中用に特化したインクジェット用記録シートへの要求が高まっている。
【０００３】
喪中用葉書用紙などの喪中用シートは、一般的には原紙を着色しており、目視にて淡い墨色を有した商品が多い。これは、葬儀の熨斗袋に書かれる「御霊前」の文字が、遺族の悲しみが早く薄まるようにとの願いを込めて又はあまりの悲しみに涙で墨も薄まるという意味を込めて薄墨によって書くことと同様の意味をもつ。このように、喪中用葉書などでも、薄墨の色に近い灰色又は銀色の枠で囲ったデザインのものが使われている。喪中用葉書は、通信面においては、無機顔料を含んだ塗料が塗工されているものは殆どなく、オフセット印刷によって黒文字と淡い色調の花などの絵柄とが印刷されていることが多い。宛名面においては、一般的に郵便番号欄、切手添付個所などの不変情報はオフセット印刷されており、宛名、宛先などの可変情報は毛筆、万年筆、ボールペン又はそれらに準ずるものによって直筆される場合が多い。
【０００４】
一方、一般的なインクジェット葉書では、通信面においては、可変情報はインクジェットで印字される。宛名面においては、郵便番号欄、切手添付個所などの不変情報は、オフセット印刷されているのが通常であり、宛名、宛先などの可変情報はインクジェットで印字される場合と毛筆、万年筆、ボールペン又はそれらに準ずるものによって直筆される場合とがある。このように、インクジェット葉書用紙には、宛名面において、オフセット印刷適性、インクジェット適性のほかに、ある程度の筆記性を有することが求められる。インクジェット適性と筆記適性とを有するインクジェット記録用紙が開示されている（例えば、特許文献１を参照。）。インクジェット記録面の製造方法及び非インクジェット記録面（非塗工面）の万年筆などの水性インク筆記性を有する記録用紙に関する製造技術は、特許文献１が参考になる。
【０００５】
一般的な喪中用葉書は、既成のイラストデザインが多い。この場合、個性が無く、故人への慈しみ、尊び、思い出の回顧、そして念の残像を感じることが不十分である。最近は、故人に関わる内容のほか、ペットを偲ぶものもあり、白黒のデジタル画像で、故人又は亡くなった動物を印刷するケースもある。インクジェット葉書用紙においても、白黒が映え、かつ、明度と光沢度とが抑えられた無彩色の色調で、ハーフトーン部においてもデジタル画像に忠実なパターンと色調と諧調性とを再現できるようなオンデマンド型パーソナルユースのインクジェット葉書用紙の必要性が高まっている。そして、前記経緯から、喪中に関する記録用シートとして、葉書だけでなく、ポスター、垂れ幕などもインクジェット適性が付与されたものは必要性が高い。
【０００６】
記録媒体への色味付けの効果は様々なものがあるが、低コストで商品の新規性を訴求できる効果が提案されている（例えば、非特許文献１を参照。）。非特許文献１によると、色彩は、電磁波の一部である可視光線が引き起こす主観的な感覚又は知覚である。その理解には、電磁波の物理的変化に人間の心理がどのように変化するかを知る必要がある。色彩には大きく情緒性と識別性との二つの特質がある。色彩はそれぞれ意味が宿っており、状況に応じて、優しい慈しみの心を抱かせることもある。黒又は白といった無彩色は、中国、韓国又は日本において尊ばれ、現在でも民族的な嗜好が存在する。日本において、無彩色のうちでも、黒色は何をイメージするかを調査したところ、「死」、「夜」、「殺人」が多い順列で３番に入るという結果となっている。また、灰色は、「敗北」、「機械」、「不幸」が上位に入っている。比較として、有彩色のいくつかを例に挙げると、赤色は、「熱情」、「勝利」、「野望」、紫色は、「嫉妬」、「怨恨」、「憐れみ」となっている。さらに、来世に存在するであろう個人認識されている霊魂への親近感、尊敬を表すのには、黒色のイメージを鑑みた場合、濃い色よりも淡い色の方が無難であるといえる。また、弔事において、有彩色を採用してしまうと、おくやみの気持ちが十分表現されず、更に濃い色であった場合には、部屋に置いておくときに、景観を損ね、福祉住のデザインとしても不適切なものとなってしまう。また、無彩色であっても、濃い色を採用した場合、故人への尊厳といった微妙な感情の表現を逸脱してしまう可能性もある。したがって、喪中といった深い悲しみや憐れみ、慈しみ、更に尊びを連想させ、表現するに適切な色は灰色などの無彩色系であり、かつ、ある程度の淡い色がより好適であるといえる。また、風合いは、光沢むらがなく、全体的な面質が均質性を有し、光沢度が抑えられたものが慎ましく、好適である。マット系葉書において、過度な光沢があった場合、塗工面の印象が慎ましさに欠け、品位を落とすことになる。
【先行技術文献】
【特許文献】
【０００７】
【特許文献１】特開２００５−２５４５０１号公報
【非特許文献】
【０００８】
【非特許文献１】東京商工会議所編、「カラーコーディネーション」、第４版、東京商工会議所、２００２年６月、ｐ．１８７〜１９１
【発明の概要】
【発明が解決しようとする課題】
【０００９】
特許文献１に記載のインクジェット記録用紙をはじめとする水性インク適性を有するインクジェット用記録シート又はインクジェット記録用葉書は、白色を基調とするものであり、喪中用に適するとはいえない。一方、色が付いているいわゆるカラー記録シート又はカラー葉書は存在するものの、インクジェット適性を付与しているインクジェット用記録シートは僅かである。特に、喪中用として無彩色又はほとんど有彩色が感じられない色調の品性のあるインクジェット用記録シートは未だ開発されていない。
【００１０】
インクジェット用記録シートに色を付ける方法として、着色していないインクジェット用記録シートにオフセット印刷を行い、着色する方法がある。しかし、この方法では、インクジェット記録面にオフセット印刷した場合に、色むらは少ないが普通紙タイプのインクジェット用記録シートに比べ、ブランケット汚れが発生し、更にインクの吸収性を阻害することになるので、インクジェット適性が低下する。
【００１１】
前記の課題を受けて、喪中用又は欠礼用葉書として適切な色調をインクジェット葉書に適用すれば、従来には無かった社会ニーズの一端に応えることができ、一般葉書には無い商品価値を創生することができる。
【００１２】
本発明は、インクジェット記録面でのインクジェットプリンターでの印字の滲みが無く、裏面における毛筆、ボールペンなどによる筆記性及び筆記品位に優れ、オフセット印刷での作業性が改善され、かつ、表裏を目視にて容易に識別可能であり、喪中用に適切な色調を有し、明度と光沢度とがある程度抑えられた、無彩色系の喪中用色付きインクジェット用記録シート、それを用いた葉書及びその製造方法を提供することを目的とする。
【課題を解決するための手段】
【００１３】
本発明に係る喪中用色付きインクジェット用記録シートは、木材繊維を主体とした支持体の片面に顔料とバインダーと着色剤とを含有する１層以上のインク受容層が設けられ、前記支持体の前記インク受容層とは反対面に水溶性高分子又は親水性樹脂とインク定着剤として水溶性高分子電解質とを含有するクリア塗工層が設けられた喪中用色付きインクジェット用記録シートであって、前記インク受容層は、前記着色剤としてノニオン性の着色顔料だけを含有し、該着色顔料は、ノニオン性の黒系着色顔料を含有し、該黒系着色顔料の含有量が、前記インク受容層中の前記着色剤を除いた顔料の合計含有量１００質量部に対して０．０５０〜０．１７０質量部であり、前記クリア塗工層における前記水溶性高分子又は親水性樹脂の乾燥塗工量は、０．１４ｇ／ｍ２未満であり、かつ、前記水溶性高分子電解質の乾燥塗工量は、１．３８ｇ／ｍ２未満であり、前記インク受容層の表面は、ＪＩＳ  Ｐ  ８１４２：２００５に従って測定した７５°における光沢度が１０未満であり、前記インク受容層の表面と前記クリア塗工層の表面とは、ＪＩＳ  Ｐ  ８１５０：２００４に従って測定した明度指数の差ΔＬ＊が−５．０≦ΔＬ＊≦−３．０であり、かつ、ＪＩＳ  Ｐ  ８１４８：２００１に従って測定したＩＳＯ白色度の差ΔＷが−５．０≦ΔＷ≦−１．０であることを特徴とする。
【００１４】
本発明に係る喪中用色付きインクジェット用記録シートでは、前記黒系着色顔料は、単独で黒系の色調を有する顔料又は混合されて黒系の色調を有する顔料である形態を含む。
【００１５】
本発明に係る喪中用色付きインクジェット用記録シートでは、前記インク受容層は、前記着色顔料として前記黒系着色顔料とノニオン性の有彩色着色顔料とを含有し、前記有彩色着色顔料の含有量が、前記インク受容層中の前記着色剤を除いた顔料の合計含有量１００質量部に対して０．０３０質量部以下であることが好ましい。墨色以外の色調を有しながら、有彩色がほとんど感じられない喪中用に適した記録シートとすることができる。
【００１６】
本発明に係る喪中用色付きインクジェット用記録シートでは、  前記クリア塗工層の表面は、ＪＩＳ  Ｐ  ８１１９：１９９８に準じて測定したベック平滑度Ｓ（秒）が２０＜Ｓ＜６０であることが好ましい。裏面での優れた筆記性を付与することができる。
【００１７】
本発明に係る喪中用色付きインクジェット用記録シートでは、前記クリア塗工層は、ＪＩＳ  Ｐ  ８１４０：１９９８に規定する吸水度試験方法において、接触時間を５秒とし、水の代わりにインクジェットインクの水溶性有機溶媒を想定したポリエチレングリコールの３０質量％水溶液を用いて求めたコブ吸水度が２８ｇ／ｍ２以下であることが好ましい。水性又は油性インキの筆記性に優れ、特に優れた毛筆の筆記品位を実現することができる。また、オフセット印刷適性を付与することができる。
【００１８】
本発明に係る喪中用色付きインクジェット用記録シートでは、前記支持体から分離した表面積が２５ｃｍ２の前記クリア塗工層からなる試験片４枚をオフセット印刷用の湿し水５０ｍｌ（２０℃）に３０分間浸漬したときに、その浸漬前後の湿し水の濁度差が１．７Ｈａｚｅ未満であることが好ましい。オフセット印刷適性に優れたインクジェット用記録シートとすることができる。
【００１９】
本発明に係る喪中用色付きインクジェット葉書は、本発明に係る喪中用色付きインクジェット用記録シートを用いたことを特徴とする。
【００２０】
本発明に係る喪中用色付きインクジェット用記録シートの製造方法は、木材繊維を主体とした支持体の片面に１層以上のインク受容層が設けられ、前記支持体の前記インク受容層とは反対面にクリア塗工層が設けられた喪中用色付きインクジェット用記録シートの製造方法であって、前記支持体の片面に顔料とバインダーとノニオン性の黒系着色顔料とを含有するインク受容層用塗工液をオンマシンで塗工するインク受容層形成工程と、前記インクジェット受容層を形成した前記支持体の反対側の面に水溶性高分子又は親水性樹脂とインク定着剤として水溶性高分子電解質とを含有するクリア塗工液をオンマシンで塗工するクリア塗工層形成工程と、前記クリア塗工層の表面を、オンマシンキャレンダー装置を用いて線圧１０〜５０ｋｇ／ｃｍで平滑処理するキャレンダー工程と、を有することを特徴とする。
【発明の効果】
【００２１】
本発明は、インクジェット記録面でのインクジェットプリンターでの印字の滲みが無く、更には裏面における毛筆、ボールペンなどによる筆記性及び筆記品位に優れ、オフセット印刷での作業性が改善され、かつ、表裏を目視にて容易に識別可能であり、喪中用に適切な色調を有し、明度と光沢度とがある程度抑えられた、無彩色系の喪中用色付きインクジェット用記録シート、それを用いた葉書及びその製造方法を提供することができる。
【発明を実施するための形態】
【００２２】
次に、本発明について実施形態を示して詳細に説明するが、本発明はこれらの記載に限定して解釈されない。本発明の効果を奏する限り、実施形態は種々の変形をしてもよい。
【００２３】
本実施形態に係る喪中用色付きインクジェット用記録シートは、木材繊維を主体とした支持体の片面に顔料とバインダーと着色剤とを含有する１層以上のインク受容層が設けられ、前記支持体の前記インク受容層とは反対面に水溶性高分子又は親水性樹脂とインク定着剤として水溶性高分子電解質とを含有するクリア塗工層が設けられた喪中用色付きインクジェット用記録シートであって、前記インク受容層は、前記着色剤としてノニオン性の着色顔料だけを含有し、該着色顔料は、ノニオン性の黒系着色顔料を含有し、該黒系着色顔料の含有量が、前記インク受容層中の前記着色剤を除いた顔料の合計含有量１００質量部に対して０．０５０〜０．１７０質量部であり、前記クリア塗工層における前記水溶性高分子又は親水性樹脂の乾燥塗工量は、０．１４ｇ／ｍ２未満であり、かつ、前記水溶性高分子電解質の乾燥塗工量は、１．３８ｇ／ｍ２未満であり、前記インク受容層の表面は、ＪＩＳ  Ｐ  ８１４２：２００５に従って測定した７５°における光沢度が１０未満であり、前記インク受容層の表面と前記クリア塗工層の表面とは、ＪＩＳ  Ｐ  ８１５０：２００４に従って測定した明度指数の差ΔＬ＊が−５．０≦ΔＬ＊≦−３．０であり、かつ、ＪＩＳ  Ｐ  ８１４８：２００１に従って測定したＩＳＯ白色度の差ΔＷが−５．０≦ΔＷ≦−１．０である。以下、インク受容層の設けた面をインクジェット記録面と、クリア塗工層の設けた面を裏面ということもある。喪中用色付きインクジェット葉書用紙として使用する場合には、インクジェット記録面を通信面とし、裏面を宛名面とすることが好ましい。
【００２４】
本実施形態に係る喪中用色付きインクジェット用記録シートは、インク受容層が着色剤を含有し、インクジェット記録面を喪中に適した色調に着色している。本実施形態では、着色剤は、ノニオン性の着色顔料に限定される。すなわち、インク受容層は、ノニオン性以外の着色顔料を含有しない。また、インク受容層は、着色剤として染料を含有しないことが好ましい。インク受容層を形成するため塗工液（以下、インク受容層用塗工液と称す。）には、ｐＨ調整剤、耐水化剤などのイオン性が強い助剤を含有させるため、イオン性を有する着色顔料又は染料を用いると凝集しやすく、色むらの原因となる。
【００２５】
本実施形態に係る喪中用色付きインクジェット用記録シートのインクジェット記録面の色調は、主に黒系着色顔料の含有量によって調整される。黒系着色顔料の含有量は、インク受容層中の着色剤を除いた顔料の合計含有量１００質量部に対して０．０５０〜０．１７０質量部である。より好ましくは、０．０９０〜０．１５０質量部であり、特に好ましくは、０．０９０〜０．１３０質量部である。黒系着色顔料を前記範囲で添加することによって、インクジェット記録面を喪中用に適した墨色に調整することができる。０．０５０質量部未満では、白色度が強くなり、明度が高くなるため、喪中用として適さない。０．１７０質量部を超えると、黒色が強くなりすぎて、インクジェット印字及び筆記部とのコントラストが得られず、喪中用として適さない。
【００２６】
本実施形態に係る喪中用色付きインクジェット用記録シートでは、黒系着色顔料は、単独で黒系の色調を有する顔料又は混合されて黒系の色調を有する顔料である形態を含む。単独で黒系の色調を有する顔料は、例えば、チタンブラック、カーボンブラック、鉄黒など黒色の顔料が挙げられる。混合されて黒系の色調を有する顔料は、例えば、前述の黒色顔料と白色顔料とを組み合せて灰色に調色した顔料、青色顔料と赤色顔料と黄色顔料とを組み合せて黒系に調色した顔料である。ただし、有彩色の顔料を組み合せる場合には、色バランスが崩れると、華美な印象を受ける色彩となってしまうため、注意を要する。黒色、白色又は有彩色の顔料は、ノニオン性であれば特に限定されず、商用公知のものを使用することができる。
【００２７】
本実施形態に係る喪中用色付きインクジェット用記録シートでは、色調を微調整する目的でインク受容層に、黒系着色顔料に加えて、ノニオン性の有彩色の着色顔料を含有させることができる。さらに、インク受容層中の全着色顔料のうち色調を微調整する目的で含有する有彩色着色顔料の含有量は、インク受容層中の着色剤を除いた顔料の合計含有量１００質量部に対して、０．０３０質量部以下であることが好ましい。より好ましくは、０．０２０質量部以下であり、特に好ましくは、０．０１０質量部以下である。０．０３０質量部を超えると、華美な印象を与え、喪中用に適さなくなる場合がある。有彩色着色顔料としては、ノニオン性であれば、商用公知のものがすべて使用可能である。有彩色着色顔料の色は、好ましくは、青、紫である。
【００２８】
支持体のインクジェット記録面の反対面は、水溶性高分子又は親水性樹脂とインク定着剤として水溶性高分子電解質とを含有するクリア塗工層が設けられた裏面である。クリア塗工層を設ける目的は、紙面強度、水性インキ滲み、インクジェットプリンターでの搬送性などを改善し、インクジェット印字適性、オフセット印刷適性及び筆記適性を付与することである。
【００２９】
水溶性高分子は、ポリビニルアルコール、カルボキシ変性ポリビニルアルコール、シラノール変性ポリビニルアルコールなどのポリビニルアルコール誘導体、澱粉、カチオン化澱粉、酸化澱粉、グラフト化澱粉などの澱粉誘導体、カルボキシメチルセルロース、ヒドロキシメチルセルロース、ヒドロキシエチルセルロース、セルロースサルフェートなどのセルロース誘導体、ゼラチン、カゼイン、大豆蛋白などの水溶性天然高分子、ポリアクリル酸ナトリウム、スチレン−無水マレイン酸共重合体ナトリウム塩、ポリスチレンスルホン酸ナトリウム、無水マレイン酸樹脂などの水溶性高分子、メラミン樹脂、尿素樹脂などの熱硬化性合成樹脂が例示できる。この中で、ポリビニルアルコールを含有させることが、表面強度を改善する効果が高いためより好ましい。本実施形態において、親水性樹脂は、水へ容易に分散する樹脂をいい、エチレン−酢酸ビニル共重合体、ポリエチレン、ポリウレタン、ポリアクリル酸共重合体、ポリアクリルアミド、スチレン−ブタジエン共重合体が例示できる。これらは、エマルションなど水に分散させた分散液の状態で使用することができる。
【００３０】
クリア塗工層における水溶性高分子又は親水性樹脂の乾燥塗工量は、０．１４ｇ／ｍ２未満である。より好ましくは、０．１２ｇ／ｍ２未満であり、特に好ましくは、０．１０ｇ／ｍ２未満である。０．１４ｇ／ｍ２以上では、オフセット印刷時に湿し水に水溶性高分子又は親水性樹脂が溶出して湿し水が汚れ、結果として非画線部のインク汚れが発生する。クリア塗工層における水溶性高分子又は親水性樹脂の乾燥塗工量の下限値は、０．０５ｇ／ｍ２とすることが好ましい。０．０５ｇ／ｍ２未満では、表面強度が脆弱になり、繊維の脱落によるパイリングの発生、インク転写時の紙剥けなど印刷トラブルが発生するおそれがある。
【００３１】
本実施形態に係る喪中用色付きインクジェット用記録シートでは、クリア塗工層には、裏面におけるインクジェット印字適性を付与することを目的として、更にインク定着剤として水溶性高分子電解質を含有させる。本実施形態において、水溶性高分子電解質には、第四級アンモニウム塩ポリマー、第三級アンモニウム塩ポリマー、第二級アンモニウム塩ポリマーを例示できる。この中で、カチオン性の第四級アンモニウム塩ポリマーを含有させることが、インクジェット印字を定着させる効果が高いためより好ましい。クリア塗工層における水溶性高分子電解質の乾燥塗工量は、１．３８ｇ／ｍ２未満である。より好ましくは、１．２５ｇ／ｍ２未満である。１．３８ｇ／ｍ２以上では、オフセット印刷時に湿し水が汚れやすくなり、結果として非画線部のインク汚れが発生する場合がある。クリア塗工層における水溶性高分子電解質の乾燥塗工量の下限値は、０．４０ｇ／ｍ２とすることが好ましい。０．４０ｇ／ｍ２未満では、インクジェット印字適性に劣る場合がある。
【００３２】
クリア塗工層表面は、ＪＩＳ  Ｐ  ８１１９：１９９８「紙及び板紙−ベック平滑度試験機による平滑度試験方法」に従って測定したベック平滑度Ｓ（秒）が２０＜Ｓ＜６０であることが好ましい。より好ましくは、２０＜Ｓ＜５０であり、特に好ましくは、３０＜Ｓ＜４０である。ベック平滑度Ｓが６０秒以上では、水性又は油性ボールペンでの筆記において、筆記時の抵抗が少なく、インクの転写が不十分となる場合がある。また、毛筆筆記の場合には、毛筆特有の墨汁が原紙又は支持体に吸収し、セットされた後の筆末の微妙なかすれ具合、筆圧又は墨汁吸収量に応じた墨の濃淡が出にくくなり、印字調となってしまい、文字から受ける印象では力強さ及び立体的な深みが失われてしまうおそれがある。ベック平滑度Ｓが２０秒以下では、毛筆筆記において、筆記抵抗が高くなり、滑らかな書き味が得られなくなるばかりか、文字から受ける印象ではしなやかさ及び柔らかさが失われてしまうおそれがある。さらに、墨汁の過度なかすれから、文字の端末部のまとまりがなくなり、毛筆の筆記品位を損ねてしまうおそれがある。ベック平滑度Ｓは、例えば、水溶性高分子の含有量、インク定着剤の含有量、キャレンダー処理の線圧を調整することによって制御することができる。
【００３３】
本実施形態に係る喪中用色付きインクジェット用記録シートでは、クリア塗工層は、ＪＩＳ  Ｐ  ８１４０：１９９８「紙及び板紙−吸水度試験方法−コッブ法」に規定する吸水度試験方法において接触時間を５秒とし、ポリエチレングリコール（ＰＥＧ）の３０質量％水溶液を用いて求めたコブ吸水度（以下、吸水度（ＰＥＧ）と略記することもある。）が２８ｇ／ｍ２以下であることが好ましい。より好ましくは、２６ｇ／ｍ２以下であり、特に好ましくは、２４ｇ／ｍ２以下である。なお、吸水度（ＰＥＧ）の下限値は、１５ｇ／ｍ２とすることが好ましい。２８ｇ／ｍ２を超えると、毛筆筆記において、筆記抵抗が高くなり、滑らかな書き味が得られなくなるばかりか、文字から受ける印象ではしなやかさ及び柔らかさが失われてしまう場合がある。さらに、墨汁の過度なかすれから、文字の端末部のまとまりがなくなり、毛筆の筆記品位を損ねてしまうおそれがある。１５ｇ／ｍ２未満では、水性又は油性ボールペンでの筆記において、筆記時の抵抗が少なく、インクの転写が不十分となる場合がある。また、毛筆筆記の場合には、毛筆特有の墨汁が原紙又は支持体に吸収し、セットされた後の筆末の微妙なかすれ具合、筆圧又は墨汁吸収量に応じた墨の濃淡が出にくくなり、印字調となってしまい、文字から受ける印象では力強さ及び立体的な深みが失われてしまうことがある。吸水度（ＰＥＧ）は、例えば、水溶性高分子の含有量、インク定着剤の含有量、キャレンダー処理の線圧を調整することによって制御することができる。
【００３４】
喪中用色付きインクジェット葉書用紙として使用する場合において、裏面では、通常、郵便番号記入欄、切手添付個所などの不変情報がオフセット印刷される。オフセット印刷では、印刷工程において、プロセスインキの画線部と非画線部とを区分けするため、印刷画像が形成されている印版の上に湿し水が使用される。この湿し水には印版への親和性をもたせるため、アルコール又はアルコール代替品が添加されており、かつ、インキの乳化を抑制させる目的でｐＨ調整剤が含まれているのが通常である。印刷工程において、印刷枚数が多くなると、湿し水へ水溶性物質、脱落した紙粉などが混入するようになり、印刷品では非画線部の汚れを生ずるようになる。こうなると、印刷工程において、印版の洗浄の回数が多くなり、湿し水の入れ替えなどによる作業面での損失が生じる。そして、印刷品では、印刷商品としての価値が無くなる場合も出てくる。こうした現象を改善するために、オフセット印刷用紙の支持体としては、木材繊維の脱落が出ないような工夫、原紙の上に塗布する薬剤の選定を適切に行う工夫などが必要である。これらの湿し水への影響を評価する指標としては、湿し水に所定条件で試料を浸漬した後に、光学的手法を用いて、湿し水の汚れ具合を濁度（Ｈａｚｅ：ＨＺ：ヘイズ）として計測することが簡便で把握しやすい。
【００３５】
本実施形態に係る喪中用色付きインクジェット用記録シートでは、支持体から分離した表面積が２５ｃｍ２のクリア塗工層からなる試験片４枚をオフセット印刷用の湿し水５０ｍｌ（２０℃）に３０分間浸漬したときの浸漬前後の湿し水の濁度差が１．７Ｈａｚｅ未満であることが好ましい。より好ましくは、１．５Ｈａｚｅ未満である。湿し水の濁度差が１．７Ｈａｚｅ以上では、印版の洗浄の回数が多くなり、湿し水の入れ替えなどによる作業面での損失が生じる場合がある。また、印刷品では、印刷商品としての価値が低下する場合もある。湿し水の濁度差を前記範囲にするには、クリア塗工層に含有させる水溶性高分子又は親水性樹脂の含有量をある一定以上含ませないこと、具体的には、０．１４ｇ／ｍ２未満とすることである。
【００３６】
インク受容層の表面とクリア塗工層の表面とは、ＪＩＳ  Ｐ  ８１５０：２００４「紙及び板紙‐色（Ｃ／２°）の測定方法‐拡散照明法」に従って測定した明度指数の差ΔＬ＊が−５．０≦ΔＬ＊≦−３．０であり、かつ、ＪＩＳ  Ｐ  ８１４８：２００１「紙、板紙及びパルプ−ＩＳＯ白色度（拡散青色光反射率）の測定方法」に従って測定したＩＳＯ白色度の差ΔＷが−５．０≦ΔＷ≦−１．０である。ここで、明度指数の差ΔＬ＊は、数１によって求めることができる。
（数１）  ΔＬ＊＝Ｌ＊’−Ｌ＊
数１において、Ｌ＊はクリア塗工層の表面（裏面）の明度、Ｌ＊’はインク受容層の表面（インクジェット記録面）の明度である。
また、ＩＳＯ白色度の差ΔＷは、数２によって求めることができる。
（数２）ΔＷ＝Ｗ’−Ｗ
数２において、Ｗはクリア塗工層の表面（裏面）のＩＳＯ白色度、Ｗ’はインク受容層の表面（インクジェット記録面）のＩＳＯ白色度である。
【００３７】
明度指数の差ΔＬ＊は、より好ましくは、−５．０≦ΔＬ＊≦−４．０であり、特に好ましくは、−５．０≦ΔＬ＊≦−４．５である。明度指数の差ΔＬ＊が−３．０を超えると、インクジェット記録面と裏面とを目視で識別することが難しくなる。また、インクジェット記録面の明度が高くなり、喪中用として適さない。明度指数の差ΔＬ＊が−５．０未満では、インクジェット記録面の明度が低くなりすぎ、インクジェット印字のハーフトーン部におけるコントラストが得られず、所望のパターンを再現することができない。一方、ＩＳＯ白色度の差ΔＷは、より好ましくは、−５．０≦ΔＷ≦−２．０であり、特に好ましくは、−５．０≦ΔＷ≦−３．０である。ＩＳＯ白色度の差ΔＷが−１．０を超えると、インクジェット記録面の白色度が高くなり、喪中用として適さない。ＩＳＯ白色度の差ΔＷが−５．０未満では、インクジェット記録面の白色度が低くなりすぎて、インクジェット印字のハーフトーン部におけるコントラストが得られず、所望のパターンを再現することができない。
【００３８】
なお、本実施形態において、裏面に塗工するクリア塗工層を形成するための塗工液（以下、クリア塗工液と称す。）は、明度指数Ｌ＊及びＩＳＯ白色度Ｗに与える影響が小さいため、支持体の明度指数Ｌ＊’’及びＩＳＯ白色度Ｗ’’と、クリア塗工層を設けた裏面の明度指数Ｌ＊及びＩＳＯ白色度Ｗとは、３％未満の差しかない。したがって、明度指数の差ΔＬ＊及びＩＳＯ白色度の差ΔＷの基準とする面を、クリア塗工層を設けた裏面に替えて、インク受容層又はクリア塗工層を形成する前の支持体の表面とすることができる。すなわち、本実施形態では、明度指数の差ΔＬ＊をインク受容層の表面の明度指数Ｌ＊’とクリア塗工層の表面の明度指数Ｌ＊との差として管理しているが、インク受容層形成前後の明度指数Ｌ＊’’とＬ＊との差として管理してもよい。また、ＩＳＯ白色度の差ΔＷを、インク受容層の表面のＩＳＯ白色度Ｗ’とクリア塗工層の表面のＩＳＯ白色度Ｗとの差に替えて、インク受容層形成前後のＩＳＯ白色度Ｗ’’とＷとの差として管理してもよい。
【００３９】
本実施形態に係る喪中用色付きインクジェット用記録シートでは、前記インク受容層の表面は、ＪＩＳ  Ｐ  ８１４２：２００５「紙及び板紙−７５度鏡面光沢度の測定方法」に従って測定した７５°における光沢度が１０未満である。光沢度は、より好ましくは、９未満であり、特に好ましくは、８未満である。光沢度が１０以上であると、インクジェット記録面の印象が慎ましさに欠け、喪中用に適さない。光沢度は、例えば、インク受容層中の顔料の種類、キャレンダーロールの線圧によって制御することができるが、キャレンダーロールの線圧を所定より小さくすることによって、光沢度を１０未満に調整することがインク吸収性などの性能を維持しつつ、経済的に光沢度を調整できる点でより好ましい。
【００４０】
支持体の原料となる木材繊維としては、広葉樹さらしクラフトパルプ（ＬＢＫＰ）、針葉樹さらしクラフトパルプ（ＮＢＫＰ）などの化学パルプ、グランドパルプ、加圧式砕木パルプ、リファイナー砕木パルプ、サーモメカニカルパルプ（ＴＭＰ）、ケミメカニカルパルプ、ケミグランドパルプなどの機械パルプ、脱墨パルプ（ＤＩＰ）などの古紙パルプなどの木材パルプが例示できる。また、必要に応じて、木材パルプ以外に、非木材パルプ、合成パルプ、合成繊維などを用いてもよい。また、フレッシュなさらしパルプを使用する場合には、環境を考慮し、塩素含有量の少ないＥＣＦ（Ｅｌｅｍｅｎｔａｌ  Ｃｈｌｏｒｉｎｅ  Ｆｒｅｅ）パルプ又はＴＣＦ（Ｔｏｔａｌｌｙ  Ｃｈｌｏｒｉｎｅ  Ｆｒｅｅ）パルプの使用が望ましい。白色度などの品質面を考慮すると、ＥＣＦパルプが最適である。
【００４１】
前記パルプは、適切な叩解度を有するパルプスラリーとする。各層のパルプの叩解度は、本実施形態では、限定されるものではないが、カナダ標準ろ水度（フリーネス）（ＪＩＳ  Ｐ  ８１２１：１９９５「パルプのろ水度試験方法」）で、３５０〜６００ｍｌＣＳＦとすることが好ましい。より好ましくは、４００〜５７０ｍｌＣＳＦである。３５０ｍｌＣＳＦ未満では、パルプの繊維間結合が強くなるため空隙率が減少し、透気抵抗度の増加及びインク吸収性の低下が生じる傾向がある。６００ｍｌＣＳＦを超えると、支持体の強度が低下し、ギロチン断裁時に紙粉が発生しやすくなる。また、繊維の脱落によるパイリングの発生、インク転写時の紙剥けなど印刷トラブルが発生するおそれがある。
【００４２】
さらに、前記パルプスラリーには、必要に応じて従来公知の填料、バインダー、サイズ剤、定着剤、歩留まり向上剤、紙力増強剤などの各種抄紙用薬品を１種類以上適宜用いることができる。パルプスラリーの調製方法、配合、各抄紙薬品の添加方法については、本実施形態の効果を損なうものでなければ特に限定されない。調製されたパルプスラリーは、長網抄紙機、円網抄紙機、ツインワイヤー抄紙機などの各種抄紙機を用いて紙匹を形成し、その後乾燥させて支持体用の原紙を得ることができる。
【００４３】
原紙構造としては、単層又は多層のどちらでもよいが、多層の方が望ましい。多層構造は、裏面側とインクジェット記録面側とで、それぞれの要求特性に対応させるような、非対称構造を形成させることが可能である。例えば、２層構造とした場合には、各層の薬品の配合、パルプの種類など各種抄紙条件を変更することができる。また、３層以上の構造とした場合には、表裏層以外の中層に比較的安価な種類のパルプを適用することができ、経済的にも有利である。また、その中層に用いるパルプは、古紙パルプであることが好ましい。環境対応品としても優良な商品となり得る。
【００４４】
原紙の両面には、表面強度の付与、インク受容層用塗工液又はクリア塗工液の過度な浸透の抑制などを目的として、サイズプレス、ゲートロール、サイザーなどの装置を用いて、サイズ剤として澱粉、ポリアクリルアマイド、ポリビニルアルコール、カルボキシメチルセルロースを塗布して支持体とすることができる。
【００４５】
本実施形態では、支持体のＩＳＯ白色度は、７８％以上であることが好ましい。より好ましくは、８２％以上である。支持体の白色度は、所定以上とした方が、文字、イラスト、写真画像などの印刷・印字が映える。さらに、インク受容層を設けて着色した後においても、喪中用に適したくすみと品位とを得ることができる。支持体のＩＳＯ白色度が７８％未満では、文字、イラスト、写真画像などの印刷又は印字が映えにくくなる場合がある。また、インク受容層を形成したときに、喪中用として適切な色調になりにくい。ＩＳＯ白色度は、例えば、支持体の原料となるパルプの種類、パルプスラリーに添加する填料の含有量によって制御することができる。
【００４６】
このようにして製造された支持体に直接インク受容層を設けてもよいが、本実施形態では、支持体の表面を平滑化する目的で、予めマシンキャレンダー、ソフトキャレンダー、ラスターなどの処理を施してもよい。
【００４７】
インク受容層に用いるインクジェットインクの吸収性を付与するための顔料として、合成非晶質シリカ、焼成クレー、コロイダルシリカ、コロイダルアルミナ、擬ベーマイト、水酸化アルミニウム、アルミナ、炭酸マグネシウム、水酸化マグネシウム、珪酸アルミニウム、ケイソウ土、珪酸カルシウム、珪酸マグネシウム、天然ゼオライト、合成ゼオライト、軽質炭酸カルシウム、重質炭酸カルシウム、ハイドロキシアパタイト、各種層間化合物、カオリン、タルク、硫酸カルシウム、硫酸バリウム、二酸化チタン、酸化亜鉛、硫化亜鉛、炭酸亜鉛、サチンホワイトなどの白色無機顔料、スチレン系プラスチックピグメント、アクリル系プラスチックピグメント、各種マイクロカプセルなどの有機顔料を使用することができる。この中で、高いインク吸収性から、合成シリカが好適である。その他、多元的な機能を付与する目的で、顔料粒子をシード粒子にし、水系析出法による異種材料の複合粒子を形成させた材料、ＣＶＤ（Ｃｈｅｍｉｃａｌ  Ｖａｐｏｒ  Ｄｅｐｏｓｉｔｉｏｎ）、ＰＶＤ（Ｐｈｙｓｉｃａｌ  Ｖａｐｏｒ  Ｄｅｐｏｓｉｔｉｏｎ）、ＭＯＣＶＤ（Ｍｅｔａｌ  Ｏｒｇａｎｉｃ  ＣＶＤ）などの表面処理によって得られた異種金属酸化物の複合材料、ゾルゲル法などで異種金属酸化物複合体をビルドアップさせた材料、無機顔料表面に各種重合反応によって有機物を化学的に結合させた材料、物理的に混和させた材料などのハイブリッド型顔料粒子を適宜使用しても構わない。また、使用するのに好適な合成シリカは、プラズマエッチングなどの物理的手法を用いて表面構造だけを変質させた材料、メカノケミカル反応を利用して表面改質させた材料（水系で水以外の物質が無い場合には、合成シリカ表面の水酸基の数が多くなる。）、カップリング剤、各種熱処理によって表面改質させた材料（この場合には、合成シリカ表面の水酸基の数が少なくなる。）などを目的に応じて使用しても構わない。また、前記の顔料は、１種類を単独で又は２種類以上をブレンドして使用することができる。なお、前記に示した各種鉱物は、天然又は合成の表記がなくとも、所望する性能が満たされるならば、いずれでもよく、合成である場合は、合成法も特に制限されるものではない。
【００４８】
インク受容層に含有させるバインダーは、ポリビニルアルコール、変性ポリビニルアルコール、ポリエチレン酢酸ビニル、ヒドロキシエチルセルロース、カルボキシメチルセルロースなどのセルロース誘導体、ポリビニルピロリドン、ポリビニルピリジン、ポリアクリルアマイド、ポリエチレンオキサイド、ポリプロピレンオキサイド、澱粉、変性澱粉（物理的構造変性のバイオラテックスを含む。）などの澱粉誘導体、ポリアクリル酸、ポリアクリル酸ソーダ、ポリアクリル酸エチル、アルギン酸ソーダ、ポリスチレンスルホン酸ソーダ、カゼイン、ゼラチン、テルペンなどの水溶性バインダー、ポリエチレン、ポリプロピレン、ポリイソブチレン、ポリスチレン、ポリ塩化ビニル、ポリ塩化ビニリデン、ポリ酢酸ビニル、ポリビニルアセタール、ポリメタクリル酸メチル、ポリアクリロニトリル、ポリテトラフルオロエチレン、ポリフッ化ビニリデン、ポリブタジエン、ポリイソプレン、ポリクロロプレン、ナイロン、ポリエチレンテレフタレート、ポリブチレンテレフタレート、ポリカーボネート、ポリアセタール、ポリビスクロロメチルオキサシクロブタン、ポリフェニレンオキサイド、ポリスルフォン、ポリ‐Ｐ‐キシリレン、ポリイミド、ポリベンズイミダゾール、フェノール樹脂、尿素樹脂、メラミン樹脂、エポキシ樹脂、アルキド樹脂、不飽和ポリエステル樹脂、ジアリルフタレート樹脂、スチレン−ブタジエン共重合体、変性スチレン−ブタジエン共重合体、アクリロニトリル−ブタジエン共重合体、メチルメタクリレート−ブタジエン共重合体、アクリル酸エステル−メタアクリル酸エステル共重合体、酢酸ビニル−マレイン酸エステル共重合体、酢酸ビニル−アクリル共重合体、エチレン−酢酸ビニル−アクリル共重合体などのエマルジョン型バインダー又はエマルジョン型であるウレタン樹脂バインダーを例示することができる。これらのバインダーの重合度、ケン化度、Ｔｇ（ガラス転移温度）、ＭＦＴ（最低造膜温度）などは、限定されない。また、これらの分子鎖中に架橋性の官能基を付加することも可能である。また、前記バインダーは、１種類を単独で又は２種類以上をブレンドして使用してもよいし、各種ポリマー、モノマーを物理的に混ぜるだけでなく、化学的に組み合せて使用してもよい。また、官能基の修飾のほかに、電磁波（放射線、光又は音波を含む。）、電気エネルギー、熱エネルギー、機械的エネルギー、磁気、生物などによる改質がなされても構わない。さらに、目的に応じて、各種エネルギーに応答するようなエンジニアリングポリマー、生体高分子、イオン交換樹脂などを適宜適用しても構わない。そして、前記に示したバインダーの合成法は、特に制限されるものではない。
【００４９】
インク受容層には、更にインクジェットインクの定着性と発色性とを向上させることを目的として、カチオン性高分子を主成分とする次に列記するインク定着剤を用いることが好ましい。カチオン性インク定着剤としては、ポリエチレンイミン、エピクロルヒドリン変性ポリアルキルアミン、ポリアミンポリアミドエピクロルヒドリン、ジメチルアミンアンモニアエピクロルヒドリン、ポリビニルベンジルトリメチルアンモニウムハライド、ポリジアクリルジメチルアンモニウムハライド、ポリジメチルアミノエチルメタクリレート塩酸塩、ポリビニルピリジウムハライド、カチオン性ポリスチレン共重合体、ジアリルジメチルアンモニウムクロライド重合物、ジアリルジメチルアンモニウムクロライド二酸化硫黄共重合物、ジアリルジメチルアンモニウムクロライドアミド共重合物、ジシアンジアミドホルマリン重縮合物、ジシアンジアミドジエチレントリアミン重縮合物、ポリアリルアミン、ポリアリルアミン塩酸塩、ポリアクリルアミド系樹脂、ポリアミドエポキシ樹脂、メラミン樹脂酸コロイド、尿素系樹脂、カチオン変性ポリビニルアルコール、アミノ酸型両性界面活性剤、ベタイン型化合物、その他、第４級アンモニウム塩類、ポリアミンなどが例示できる。インク定着剤は、所望する性能を得るために、２種類以上ブレンドして用いてもよい。また、分子量の異なる化学的組成が同一のものをブレンドしても構わない。また、物理的に混ぜるだけでなく、共重合の構成体の組合せを変化させながら、化学的に組み合せて使用してもよい。さらに、インクジェットインクの耐水性強化を目的として、カチオン化度を上げたもの、耐光性強化を目的としたカチオン化度を減らしたものなどを適宜使用しても構わない。
【００５０】
インク受容層には、顔料、バインダー及び着色剤のほかに、必要に応じて着色染料、分散剤、消泡剤、ｐＨ調整剤、湿潤剤、保水剤、粘度調整剤、架橋剤、離型剤、防腐剤、柔軟剤、ワックス、導電防止剤、帯電防止剤、サイズ剤、耐水化剤、可塑剤、蛍光増白剤、還元剤、紫外線吸収剤、酸化防止剤、香料、脱臭剤、防炎剤、忌避剤、防錆剤などの助剤を適宜含有させることができる。さらに、医薬用外の使用目的で各種薬効成分、精油成分、抗菌剤、各種酵素などの助剤を、インクジェット印字適性を損なわない範囲内で含有させることが可能である。これら助剤の形態は、単純な物理的な混合のほか、カプセル化若しくは反応性の官能基導入による化学結合タイプのもの又はポリイオンコンプレックスによる樹脂内部への内包型複合材料から適宜適切に選ばれるものである。また、これらを添加する工程、方法については特に限定されず、例えば、シリカスラリーに含有させる、バインダーに含有させることができる。
【００５１】
クリア塗工液には、水溶性高分子又は親水性樹脂のほかに、本発明に影響を及ぼさない程度に、着色顔料、カチオン性サイズ剤、界面活性剤、バインダー、防腐剤、ワックス、耐水化剤、蛍光増白剤、着色染料、などの助剤を適宜選定して添加することができる。これらを添加させる工程及び方法については特に限定されない。
【００５２】
インク受容層用塗工液及びクリア塗工液の調製・各種処理液の調製において、人体に対し有害又は危険な薬品の使用及び取り扱いは極力避けるべきであり、可能な限り、有害性の少ない薬品の選定が前提である。それ故に、自然環境で容易に分解し、分解後は有害な物質を排出することの無い薬品であれば、最善の選択といえる。使用する薬品は、自然界に無いような極度に化学修飾されたものや、重合度がかなり進んだ物質の選択は賢明ではない。また、ハンドリングが良好であったり、容易に溶解、分散又は混合が可能といった作業性が良好であったりする薬品の選定は製造工程において、非常に重要な項目となり得る。作業効率及び有害性のほかに、トラブルフリーな安全性の高い薬品を使うことが重要である。
【００５３】
本実施形態に係る喪中用色付きインクジェット用記録シートの製造方法は、木材繊維を主体とした支持体の片面に１層以上のインク受容層が設けられ、前記支持体の前記インク受容層とは反対面にクリア塗工層が設けられた喪中用色付きインクジェット用記録シートの製造方法であって、前記支持体の片面に顔料とバインダーとノニオン性の黒系着色顔料とを含有するインク受容層用塗工液をオンマシンで塗工するインク受容層形成工程と、前記インクジェット受容層を形成した前記支持体の反対側の面に水溶性高分子又は親水性樹脂とインク定着剤として水溶性高分子電解質とを含有するクリア塗工液をオンマシンで塗工するクリア塗工層形成工程と、前記クリア塗工層の表面を、オンマシンキャレンダー装置を用いて線圧１０〜５０ｋｇ／ｃｍで平滑処理するキャレンダー工程と、を有する。
【００５４】
支持体は、前述のとおり、木材繊維を主体として、適宜助剤を添加して適当な叩解度に叩解したパルプスラリーを公知の抄紙機で抄紙する工程と、サイズプレス工程と、乾燥工程とを経て得ることができる。
【００５５】
得られた支持体の片面に顔料とバインダーとノニオン性の黒系着色顔料とを含有するインク受容層用塗工液をオンマシンで塗工・乾燥してインク受容層を形成する。インク受容層の乾燥塗工量は、５〜２０ｇ／ｍ２であることが好ましい。より好ましくは、８〜２０ｇ／ｍ２であり、特に好ましくは、１０〜１５ｇ／ｍ２である。５ｇ／ｍ２未満では、支持体表面を完全に覆うことが難しく、塗工層におけるインク吸収性が不十分となり、吸収むらが発生する場合がある。２０ｇ／ｍ２を超えると、インク受容層と支持体との間の接着強度が不足する場合があり、粉落ちと呼ばれる支持体からの塗工層の脱落、剥離などが発生するおそれがある。また、インク受容層用塗工液を２回以上塗工して、インク受容層を２層以上で構成してもよい。２層以上で構成するときは、各層を異なる組成としてもよい。
【００５６】
支持体のインク受容層の反対面には、水溶性高分子又は親水性樹脂とインク定着剤として水溶性高分子電解質とを含有するクリア塗工液をオンマシンで塗工・乾燥してクリア塗工層を形成する。クリア塗工層の乾燥塗工量は、０．４５ｇ／ｍ２以上１．５４ｇ／ｍ２未満であることが好ましい。より好ましくは、１．３７ｇ／ｍ２以上１．５２ｇ／ｍ２未満である。０．４５ｇ／ｍ２未満では、表面強度が不足する場合があり、繊維の脱落によるパイリングの発生、インク転写時の紙剥けの発生など印刷トラブルが生じるおそれがある。１．５４ｇ／ｍ２以上では、オフセット印刷時に湿し水に水溶性高分子が溶出して工程汚れが発生する場合がある。また、クリア塗工液を２回以上塗工して、クリア塗工層を２層以上で構成してもよい。２層以上で構成するときは、各層を異なる組成としてもよい。
【００５７】
インク受容層用塗工液及びクリア塗工液の塗工には、抄紙機と直結した公知一般のオンマシン塗工機を使用でき、例えば、ブレードコーター、ロールコーター、エアナイフコーター、ロッドコーター、リップコーター、カーテンコーター、スプレーコーター、ダイコーター、チャンブレックスコーター、チップブレードコーター、ラボスケールでのスピニングコーターが挙げられる。また、塗工時の環境は、塗工層構造を制御する目的で常圧、減圧、加圧のいずれの状態を選んでも構わない。
【００５８】
オンマシンで着色の少ない支持体を抄紙し、そのままインクジェット記録面となる面にインク受容層を設けるための着色顔料を含むインク受容層用塗工液を塗工し、裏面へクリア塗工液を塗工することによって、効率良く生産することができる。また、色替わりのときには、各塗工液を入れ替えるだけで行うことができる。塗工をオフコートで行うことは、枠替え時でのダウンタイムなどの時間損失が発生する上、実作業においても、のべ工程時間が長くなる分、エネルギー消費量と時間損失とが多くなる。したがって、生産の主目的である利潤の追求が不十分となってしまう。さらに、虫などの異物混入、工程内のコンタミネーションなどによって商品の欠陥が発生する確率が高まり、製品の仕上げ率の低下が避けられない。また、工程内品質保証を行う場合には、管理事項が増えるため、試験員への負荷がかかる又は人員を増員せざるを得なくなるという不利点がある。
【００５９】
乾燥方式としては、熱風乾燥、赤外乾燥、ドラム乾燥などが挙げられるが、本実施形態においては、特に限定されるものではない。バインダーマイグレーション及び塗工層構造の制御を目的として、適宜適切に乾燥温度、乾燥温度勾配、乾燥時間などの乾燥条件を変更し適用してよい。
【００６０】
インク受容層表面には、表面の平滑性を制御する目的で、キャレンダー処理を施すことが好ましい。キャレンダーは、スーパーキャレンダー、マシンキャレンダー、ソフトキャレンダーなどが挙げられる。この中で、インク受容層のインク吸収能が低下しにくいためソフトキャレンダーがより好ましい。また、キャレンダー前後の工程にて、加湿機などを配置することも可能である。また、キャレンダー配置については、縦型、横型のいずれでもよく、所望する物性が得られる限りにおいては、縦型においてのスタック数と横型においての台数とは何ら制限を受けるものではない。塗工と同様に、オンマシンの方が、経済的な利点が多く望ましい。キャレンダー処理をオフマシンで行うことは、オフコートと同様に、枠替え時でのダウンタイムなどの時間損失が発生するだけでなく、実作業においても、のべ工程時間が長くなる分、エネルギー消費量と時間損失とが増加する。したがって、生産の主目的である利潤の追求が不十分となってしまう。さらに、虫などの異物混入、工程内のコンタミネーションなど商品の欠陥が発生する確率が高まり、製品の仕上げ率の低下が避けられない。また、工程内品質保証を行う場合には、管理事項が増えるため、試験員への負荷がかかったり、人員を増員せざるを得なくなったりするという不利点もある。処理速度、処理温度、処理圧力、ロール表面の硬度・粗さなどの処理条件は、適宜適切に選ばれるが、キャレンダーロールの線圧が高すぎると、インク受容層の表面の光沢度が高くなり、喪中用として適さなくなる。したがって、ソフトキャレンダーを用いた場合、線圧は、１０〜５０ｋｇ／ｃｍとすることが好ましい。より好ましくは２０〜５０ｋｇ／ｃｍである。さらに、キャレンダーのロールの表面温度は、３０〜４０℃とし、ニップ数は２〜４とすることが好ましい。
【００６１】
前記条件でキャレンダー処理を施すことによって、クリア塗工層を形成した裏面では、平滑度が毛筆、ボールペンなどの筆記に適した範囲、すなわち、ベック平滑度Ｓが２０＜Ｓ＜６０の範囲となる。キャレンダーロールの線圧が１０ｋｇ／ｃｍ未満では、平滑度が低くなるため、筆記抵抗が高くなり、所望の毛筆筆記適性が得られない。５０ｋｇ／ｃｍを超えると、平滑性が高くなりすぎて、筆記抵抗が不足し、更にインクの転写が不十分となり、所望のボールペン筆記適性が得られない。
【００６２】
本実施形態において、インク受容層形成工程とクリア塗工層形成工程とは、オンマシンであれば順序を問わない。支持体の片面にインク受容層を形成した後、クリア塗工層を形成してもよいし、クリア塗工層を形成した後、インク受容層を形成してもよい。また、キャレンダー処理は、インク受容層及びクリア塗工層を形成した後、両面を同時にキャレンダー処理することが、経済的な点でより好ましいが、これに限定されず、インク受容層又はクリア塗工層のいずれか一方を形成した後、キャレンダー処理を施し、他方を形成した後、再度キャレンダー処理を施してもよい。複数回キャレンダー処理をするときは、種類の異なるキャレンダー処理を施してもよい。支持体の抄紙工程からインク受容層形成工程と、クリア塗工層形成工程と、キャレンダー工程とを経て本実施形態に係る喪中用色付きインクジェット用記録シートを製造する全工程をオンマシンの連続した工程で行うことが好ましい。オンマシンの連続した工程で製造することによって、工程間でのロスが少なくすることができる。
【００６３】
インクジェット記録面では、喪中用に適した風合いが要求され、光沢度は低いことが必須である。よって、平滑度は低い方がより好ましい。一方、裏面では、ボールペン、毛筆などの先端の形状及び材質の異なる各種筆記用具での筆記適性が要求される。例えば、ボールペン筆記においては、ボールチップが適正に回転するために適度な抵抗とインク吸収性とが必要である。よって、平滑度は低く、かつ、吸水度は高い方が好ましい。毛筆筆記においては、筆運びしやすい抵抗の低さと墨汁の吸収性とが必要である。ただし、墨汁の吸収性が高すぎると、筆からシート（裏面）へ墨汁が急激に吸収されるため、かすれが生じやすく、連続した筆記を実現することが困難となるため注意が必要である。よって、平滑度は高く、かつ、吸水度は適度に高いことが好ましい。このように、喪中用色付きインクジェット用記録シートの場合、インクジェット記録面と裏面とはそれぞれ求められる特性が異なるため、相反する性質が要求される。また、裏面においても、各筆記用具によって筆記に適した条件が異なるため、相反する性質が要求される。そこで、前述のとおり、キャレンダー処理の線圧を所定の条件で施すことによって、インクジェット記録面の光沢度を調整することができ、かつ、裏面の平滑度と吸水度とをボールペン及び毛筆の筆記に適した範囲に調整することができる。すなわち、キャレンダー処理の線圧が小さいほど、インクジェット記録面の光沢度は低くなるため、喪中用としてより適するようになる。しかし、裏面では、キャレンダー処理の線圧が小さすぎると、平滑度が低くなり、かつ、吸水度が高くなるため、毛筆筆記において、滑らかな書き味が得られなくなり、更に墨汁を過度に吸収するため、かすれが生じやすくしなやかさ、柔らかさなどの毛筆品位が劣るようになる。したがって、キャレンダー処理の線圧の下限値は、前述のとおり、１０ｋｇ／ｃｍとすることが条件となる。一方、キャレンダー処理の線圧が大きいほど、インク受容層では、光沢度が大きくなり、喪中用に適さなくなる。さらに、クリア塗工層が設けられた裏面では、キャレンダー処理の線圧が高すぎると、平滑度が高くなり、かつ、吸水度が低くなるため、ボールペン筆記において、筆記時の抵抗が小さくなり、ボールチップがスリープ現象を起こして、望ましい書き味が得られなくなったり、インクの吸収が不十分となったりしやすくなる。また、毛筆筆記においては、墨汁を吸収しにくいため、微妙なかすれ具合、筆圧などを表現することが難しく、印字調となり、毛筆品位に劣るようになる。したがって、キャレンダー処理の線圧の上限値は、前述のとおり、５０ｋｇ／ｃｍすることが条件となる。
【００６４】
本実施形態に係る喪中用インクジェット用記録シートは、前述のように、インクジェット記録面において喪中に適した色調とインクジェット印字適性とをもち、かつ、裏面においてオフセット印刷及びインクジェット印字適性と各種筆記用具での筆記適性とをもつため、喪中用葉書用紙に好適である。喪中用色付きインクジェット葉書用紙として使用する場合には、インクジェット記録面を通信面とし、裏面を宛名面とすることが好ましい。クリア塗工層が形成された裏面には、郵便番号記入欄、切手貼付箇所などの不変情報がオフセット印刷されるが、裏面の表面強度が弱かったり、水溶性高分子が多く塗工されたりすると、印刷時に湿し水が汚れてしまい、その結果、非画線部のインク汚れが発生するようになる。また、ブランケット付着物が発生し、印刷面への欠陥となる場合がある。したがって、裏面は、外観、表面強度、オフセット印刷適性、インクジェット印字適性、重送性改善などの対策から、水溶性高分子又は親水性樹脂の含有量が、過度にならないよう注意しなくてはいけない。すなわち、水溶性高分子又は親水性樹脂の含有量は、クリア塗工層の全固形分に対して１１質量％以下とすることが好ましい。反対に、水溶性高分子又は親水性樹脂をクリア塗工層に含有させない又は少なすぎる場合は、表面強度の脆弱さから、繊維の脱落によるパイリングが発生したり、インクの転写時の紙剥けが発生したりしての印刷トラブルになる可能性があるため注意が必要である。すなわち、水溶性高分子又は親水性樹脂の含有量の下限値は、クリア塗工層の全固形分に対して６質量％とすることが好ましい。
【実施例】
【００６５】
次に、実施例を挙げて本発明をより具体的に説明するが、本発明はこれら実施例に限定されるものではない。また、例中の「部」、「％」は、特に断らない限りそれぞれ「質量部」、「質量％」を示す。
【００６６】
（実施例１）
＜原紙の作製＞
ＬＢＫＰ１００部のパルプスラリー（カナダ標準ろ水度５００ｍｌＣＳＦ）に、絶乾パルプ１００部に対し、カチオン澱粉（商品名：ネオタック４０Ｔ、日本食品化工社製）１．００部と、タルク（商品名：ＮＴＬ、日本タルク社製）５．００部と、酸性ロジンサイズ剤（商品名：ＡＬ１２０３、星光ＰＭＣ社製）０．２００部と、液体硫酸バンド１．００部とを配合して紙料を得た。この紙料を長網式抄紙機で抄紙し、坪量１８０ｇ／ｍ２の原紙を得た。
【００６７】
＜サイズプレス塗布による支持体の作製＞
引続き、前記原紙上にサイズ液として酸化澱粉（商品名：王子エースＡ、王子コンスターチ社製）の固形分濃度６％水溶液をサイズプレスによって乾燥塗布量が片面当たり１．５ｇ／ｍ２となるようにオンマシンで両面に塗布し、シリンダードライヤーで乾燥し、支持体を得た。支持体の白色度は８０．１２％であった。
【００６８】
＜インク受容層の塗工液の調製＞
顔料として平均粒子径７μｍの合成非晶質シリカ（商品名：サイロジェットＰ４０７、グレースデビソン社製）５０．０部と、平均粒子径６μｍの合成非晶質シリカ（商品名：サイロイド７４Ｘ６５００、グレースデビソン社製）５０．０部と、水と、ｐＨ調整剤として酢酸０．５００部とを配合し、カウレス分散機にて固形分濃度２８％の顔料スラリーを調製した。この顔料スラリーに結着剤としてポリビニルアルコール（商品名：ＰＶＡ−１１７、クラレ社製）１５．０部と、ポリエチレン酢酸ビニルバインダー（商品名：スミカフレックス４５０、住友化学社製）２５．０部と、ノニオン性黒系着色顔料として黒色着色顔料（商品名：ＴＢ５１０  ＢｌａｃｋＴＲ、大日精化社製）０．１２８部とを添加・攪拌し、更に水を添加して固形分濃度が２５％のインク受容層用塗工液を得た。
【００６９】
＜インク受容層の形成＞
得られたインク受容層用塗工液を前記支持体のインクジェット記録面となる面に乾燥塗工量が１０ｇ／ｍ２となるように、引続きオンマシンでエアナイフコーター塗工し、エアドライヤーで熱風乾燥してインク受容層を形成した。
【００７０】
＜クリア塗工液の調製＞
水溶性高分子としてポリビニルアルコール（商品名：ＰＶＡ−１１７、クラレ社製）０．５００部と、インク定着剤として水溶性高分子電解質である第四級アンモニウム塩ポリマー（商品名：パピオゲンＰ１０５、センカ社製）６．００部とを配合して、水を添加して固形分濃度が１．０％のクリア塗工液を得た。
【００７１】
＜裏面へのクリア液の塗工＞
引続き、前記支持体の裏面となる面に得られたクリア塗工液１５ｍｌ／ｍ２をオンマシンでエアナイフコーターにて塗工し、エアドライヤーで熱風乾燥した。クリア塗工層の乾燥塗工量は、１．００ｇ／ｍ２であり、クリア塗工層のうち、水溶性高分子の乾燥塗工量は、約０．０８ｇ／ｍ２、インク定着剤の乾燥塗工量は、約０．９２ｇ／ｍ２であった。
【００７２】
＜平滑処理＞
引続き、オンマシンにてソフトキャレンダーを用いて、線圧３０ｋｇ／ｃｍ、２５℃、２ニップ１パスの条件で表面処理を行い、喪中用色付きインクジェット用記録シートを作製した。ここで色調は、次のとおりとなった。なお、明度指数Ｌ＊、色度ａ＊、ｂ＊、白色度Ｗは、分光式白度計・色差計（ＳＰＥＣＴＲＯ  ＣＯＬＯＲ  ＭＥＴＥＲ  ＭＯＤＥＬ  ＰＦ−１０、日本電色工業社製）によって測定した。
裏面・・・Ｌ＊：９３．８０、ａ＊：−０．９０、ｂ*：３．７８、Ｗ：８０．１２
インクジェット記録面・・・Ｌ＊’：８８．９８、ａ＊’：−０．４８、ｂ*’：２．３４、Ｗ’：７６．４２
【００７３】
（実施例２）
実施例１において、インク受容層用塗工液の調製で、ノニオン性黒系着色顔料の黒色着色顔料を２／３倍減らして０．０８５部とした以外は、実施例１に準じて喪中用色付きインクジェット用記録シートを作製した。ここで色調は、次のとおりとなった。
裏面・・・Ｌ＊：９３．８０、ａ＊：−０．９０、ｂ*：３．７８、Ｗ：８０．１２
インクジェット記録面・・・Ｌ＊’：９０．２５、ａ＊’：−０．５５、ｂ*’：２．３１、Ｗ’：７８．６９
【００７４】
（実施例３）
実施例１において、インク受容層用塗工液の調製で、ノニオン性黒系着色顔料の黒色着色顔料を２／３倍減らして０．０８５部とし、更に有彩色着色顔料としてバイオレット系顔料（商品名：ＴＢ１５００  Ｖｉｏｌｅｔ３Ｒ、大日精化社製）を０．０１５質量部添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：８９．９７、ａ＊’：−０．４１、ｂ＊’：２．７２、Ｗ’：７９．０２
【００７５】
（実施例４）
実施例１において、インク受容層用塗工液の調製で、ノニオン性黒系着色顔料の黒色着色顔料を２／３倍減らして０．０８５部とし、更に有彩色着色顔料としてブルー系顔料（商品名：ＴＢ５２０  Ｂｌｕｅ２Ｂ、大日精化社製）を０．０００８質量部添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９０．０３、ａ＊’：−０．５７、ｂ＊’：１．９４、Ｗ’：７９．０７
【００７６】
（実施例５）
実施例１において、クリア塗工液の調製で、水溶性高分子のポリビニルアルコールを３／２倍増やして０．７５０部とした以外は、実施例１に準じて喪中用色付きインクジェット用記録シートを作製した。クリア塗工層の乾燥塗工量は、１．０４ｇ／ｍ２であり、クリア塗工層のうち、水溶性高分子の乾燥塗工量は、約０．１１ｇ／ｍ２であった。ここで、色調は、実施例１と同様であった。
【００７７】
（比較例１）
実施例１において、インク受容層を設けなかった以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９３．８０、ａ＊’：−０．９０、ｂ＊’：３．７８、Ｗ’：８０．１２
【００７８】
（比較例２）
実施例１において、インク受容層用塗工液の調製で、ノニオン性黒系着色顔料の黒色着色顔料を添加しなかった以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９２．６３、ａ＊’：−０．８２、ｂ＊’：２．０１、Ｗ’：８３．４２
【００７９】
（比較例３）
実施例１において、インク受容層用塗工液の調製で、ノニオン性黒系着色顔料の黒色着色顔料を４／３倍増やして０．１７１部とした以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：８８．９６、ａ＊’：−０．２４、ｂ＊’：３．５５、Ｗ’：７４．８６
【００８０】
（比較例４）
実施例１において、インク受容層用塗工液の調製で、ノニオン性黒系着色顔料の黒色着色顔料を添加せず、赤系着色顔料（商品名：ＴＢ−７２０Ｒｅｄ  ２Ｂ、大日精化工業社製）を０．１２８部添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９１．４４、ａ＊’：１．６０、ｂ＊’：１．４４、Ｗ’：８１．９１
【００８１】
（比較例５）
実施例１において、インク受容層用塗工液の調製で、ノニオン性黒系着色顔料の黒色着色顔料を添加せず、緑系着色顔料（商品名：ＴＢ−５１０  Ｇｒｅｅｎ  Ｂ、大日精化工業社製）を０．０４２６部と、黄系着色顔料（商品名：ＴＢ−１１０  Ｙｅｌｌｏｗ  ２Ｇ、大日精化工業社製）を０．０４２６部と、赤系着色顔料（商品名：ＴＢ−１１００  Ｒｅｄ  ＦＧＮ、大日精化工業社製）を０．０４２６部と、を添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９１．２０、ａ＊’：−３．４９、ｂ＊’：６．６３、Ｗ’：７５．２９
【００８２】
（比較例６）
実施例１において、クリア塗工液の調製で、水溶性高分子のポリビニルアルコールを２倍増やして１．００部とした以外は、実施例１に準じて喪中用色付きインクジェット用記録シートを作製した。クリア塗工層の乾燥塗工量は、１．０８ｇ／ｍ２であり、クリア塗工層のうち、水溶性高分子の乾燥塗工量は、約０．１４ｇ／ｍ２であった。色調は、実施例１と同様であった。
【００８３】
（比較例７）
実施例１において、クリア塗工液の調製で、インク定着剤を３／２倍増やして９．００部とした以外は、実施例１に準じて喪中用色付きインクジェット用記録シートを作製した。クリア塗工層の乾燥塗工量は、１．４６ｇ／ｍ２であり、クリア塗工層のうち、インク定着剤の乾燥塗工量は、約１．３８ｇ／ｍ２であった。色調は、実施例１と同様であった。
【００８４】
（比較例８）
実施例１において、クリア塗工液の調製で、インク定着剤を２倍に増やして１２．０部とした以外は、実施例１に準じて喪中用色付きインクジェット用記録シートを作製した。クリア塗工層の乾燥塗工量は、１．９２ｇ／ｍ２であり、クリア塗工層のうち、インク定着剤の乾燥塗工量は、約１．８５ｇ／ｍ２であった。色調は、実施例１と同様であった。
【００８５】
（比較例９）
実施例１において、平滑処理で、キャレンダー条件を線圧６０ｋｇ／ｃｍに変更した以外は、実施例１に準じて喪中用色付きインクジェット用記録シートを作製した。色調は、実施例１とほぼ同様であった。
【００８６】
（比較例１０）
実施例１において、平滑処理で、キャレンダー無しの条件とした以外は、実施例１に準じて喪中用色付きインクジェット用記録シートを作製した。色調は、実施例１とほぼ同様であった。
【００８７】
（比較例１１）
実施例１において、インク受容層用塗工液の調製で、ノニオン性黒色着色顔料に替えて、アニオン性黒色着色顔料（商品名：ＴＢ７８６  Ｂｌａｃｋ、大日精化工業社製）を０．１２８部添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：８８．５８、ａ＊’：−０．４０、ｂ＊’：２．３７、Ｗ’：７６．２０
【００８８】
（比較例１２）
実施例１において、インク受容層用塗工液の調製で、ノニオン性黒色着色顔料に替えて、黒色染料（商品名：Ｂｌａｃｋ  ＣＮ  Ｌｉｑｕｉｄ、カチオン性、日本化薬社製）を０．１２８部添加した以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：８９．２５、ａ＊’：−０．５２、ｂ＊’：２．３２、Ｗ’：７８．１０
【００８９】
（比較例１３）
実施例１において、インク受容層用塗工液の調製で、黒色着色顔料を約半分に減らし、０．０７０部とした以外は、実施例１に準じて喪中用色付きインクジェット用記録シートを作製した。ここで色調は、次のとおりとなった。
裏面・・・Ｌ＊：９３．８０、ａ＊：−０．９０、ｂ＊：３．７８、Ｗ：８０．１２
インクジェット記録面・・・Ｌ＊’：９０．８、ａ＊’：−０．６、ｂ＊’：２．２５、Ｗ’：７９．６７
【００９０】
得られた喪中用色付きインクジェット記録シートについて、次に示す特性を測定し、測定結果を表１に示す。さらに、得られた喪中用色付きインクジェット記録シートについて、次の方法によって評価を行い、評価結果を表２及び表３に示す。
【００９１】
＜裏面とインクジェット記録面との明度指数の差ΔＬ＊及びＩＳＯ白色度の差ΔＷ＞（明度差ΔＬ＊、白色度差ΔＷ）
裏面及びインクジェット記録面の明度とＩＳＯ白色度とを分光式白度計・色差計（ＳＰＥＣＴＲＯ  ＣＯＬＯＲ  ＭＥＴＥＲ  ＭＯＤＥＬ  ＰＦ−１０、日本電色工業社製）によって測定した。インクジェット記録面と裏面との明度指数の差ΔＬ＊及び白色度の差ΔＷをそれぞれ次に示す数１及び数２にて算出した。値を表１に示した。
ΔＬ＊＝Ｌ＊’−Ｌ＊    ・・・（数１）
数１の式において、Ｌ＊は裏面の明度で、Ｌ＊’はインクジェット記録面の明度である。
ΔＷ＝Ｗ’−Ｗ    ・・・（数２）
数２の式において、Ｗは裏面のＩＳＯ白色度で、Ｗ’はインクジェット記録面のＩＳＯ白色度である。
【００９２】
＜インクジェット記録面の光沢度＞（光沢度Ｇ）
インクジェット記録面の７５°における光沢度をＪＩＳ  Ｐ  ８１４２：２００５に従い、精密光沢計（ＧＭ−２６Ｄ、村上カラーリサーチラボラトリー社製）を使用して測定した。測定値を表１に示した。
【００９３】
＜裏面のベック平滑度＞（ベック平滑度）
裏面のベック平滑度（Ｓ）をＪＩＳ  Ｐ  ８１１９：１９９８に従い、ベック平滑度計（ＢＥＫＫ  ＳＭＯＯＴＨＮＥＳＳ  ＴＥＳＴＥＲ  ＨＫ型：熊谷理機工業社製）によって測定した。測定値を表１に示した。
【００９４】
＜裏面のコブ吸水度＞（吸水度（ＰＥＧ））
裏面のコブ吸水度をＪＩＳ  Ｐ  ８１４０：１９９８に準じて、次に示す条件によって測定した。被吸収液は、２０℃に温度調節されたポリエチレングリコール（ＰＥＧ）の３０質量％水溶液とした。インクジェット記録面には液体を吸収しないテープを貼ってバリヤし、裏面にＰＥＧの３０質量％水溶液を５秒接触させた後に、吸水量を測定し、吸水度（ＰＥＧ）とした。測定値を表１に示した。
【００９５】
＜表裏識別性＞
裏面とインクジェット記録面との目視による識別性を評価した。判定基準は、次のとおりとした。評価結果を表２に示した。
○・・・容易に識別が可能（実用レベル）、
△・・・やや識別性に劣る（実用下限レベル）、
×・・・識別が困難（実用に適さない）。
【００９６】
＜インクジェット記録面の色調妥当性＞（色調妥当性）
インクジェット記録面における喪中葉書としての色調の妥当性を目視によって評価した。判定の考え方は、次のとおりとした。無彩色で明度及び白色度の官能評価ではあるが、本発明の淡い灰色の定義として記載する。灰色は、黒（くろ）と共に無彩色の一つである。黒は、光が人間の可視領域における全帯域にわたりむらなく感得されないこと若しくはそれに近い状態又はそのように人間に感じられる状態であるが、灰色はこの黒と白の中間的な色であり、白さの要素が強くなれば、淡い灰色となる。この灰色について、インクジェット印字や毛筆筆記部とのコントラストが得られるよう、また、紙面全体から受ける印象を総合的に考慮した評価を行った。なお、官能評価において、パネラーは、３０代から５０代の男性５名女性５名の合計１０名とした。判定基準は、パネラーが前記のとおり、紙面全体から受ける印象を総合的に考慮して評価をした。すなわち、妥当な場合は３点、やや妥当な場合は２点、不適当な場合は１点とし、１０名の平均点が２．５点以上３．０点以下の場合を実用レベル（○）、２．０点以上２．５点未満の場合を実用下限レベル（△）、２．０点未満の場合を実用に適さない（×）とした。評価結果を表２に示した。
○・・・パネラーの評価の平均点が２．５点以上３．０点以下（実用レベル）、
△・・・パネラーの評価の平均点が２．０点以上２．５点未満（実用下限レベル）、
×・・・パネラーの評価の平均点が２．０点未満（実用に適さない。）。
【００９７】
＜インクジェット記録面の風合い妥当性＞（風合い妥当性）
インクジェット記録面の風合い妥当性について目視にて評価した。判定の考え方は、次のとおりである。「風合い妥当性」は、地合いなどの白紙肌、光沢むら、塗工面の均質性などの面感などを総合的に評価し、かつ、喪中用として適切な格調高い印象を受けるものについては評価が高くなるようにした。パネラーは、色調妥当性評価と同様とした。判定基準は、パネラーが地合いなどの白紙肌、光沢むら、塗工面の均質性などの面感などを総合的に評価し、かつ、喪中用として適切な格調高い印象を受けるものについては評価が高くなるように評価をした。すなわち、塗工面の均一性に優れ、光沢むらが無く、格調高い印象を受け、妥当である場合は３点、やや光沢むらが発生し、やや妥当である場合は２点、光沢むらが出ており、全体的に光沢度が高く品位に欠ける印象を受け、不適当である場合は１点とし、１０名の平均点が２．５点以上３．０点以下の場合を実用レベル（○）、２．０点以上２．５点未満の場合を実用下限レベル（△）、２．０点未満の場合を実用に適さない（×）とした。評価結果を表２に示した。
○・・・パネラーの評価の平均点が２．５点以上３．０点以下（実用レベル）、
△・・・パネラーの評価の平均点が２．０点以上２．５点未満（実用下限レベル）、
×・・・パネラーの評価の平均点が２．０点未満（実用に適さない。）。
【００９８】
＜裏面の毛筆筆記性＞（毛筆筆記性）
毛筆又は筆ペンで筆記されることを想定し、毛筆筆記を模擬し筆ペン（商品名：慶弔サインペン（筆文字）「うす墨」、ぺんてる社製）で、裏面に直筆によって筆記したときの書き味の滑らかさを官能評価した。パネラーは、色調妥当性評価と同様とした。判定基準は、パネラーが和紙に筆記したときの抵抗感との比較評価をした。すなわち、筆記時の抵抗感がない場合は３点、やや抵抗があるが、筆記に支障がない場合は２点、抵抗が高く、筆記に支障をきたす場合は１点とし、１０名の平均点が２．５点以上３．０点以下の場合を実用レベル（○）、２．０点以上２．５点未満の場合を実用下限レベル（△）、２．０点未満の場合を実用に適さない（×）とした。評価結果を表２に示した。
○・・・パネラーの評価の平均点が２．５点以上３．０点以下（実用レベル）、
△・・・パネラーの評価の平均点が２．０点以上２．５点未満（実用下限レベル）、
×・・・パネラーの評価の平均点が２．０点未満（実用に適さない。）。
【００９９】
＜裏面の毛筆筆記品位＞（毛筆筆記品位）
筆ペン（商品名：慶弔サインペン（筆文字）「うす墨」、ぺんてる社製）で裏面に直筆によって筆記したときの筆記個所の筆記品位を目視評価した。判定基準は、毛筆特有の墨汁が毛筆用和紙に吸収、セットされた後の筆末の微妙なかすれ具合、筆圧や墨汁吸収量に応じた墨の濃淡の再現性を着目点とし、次のとおりとした。評価結果を表２に示した。
○・・・筆圧やインクの吸収量に応じた墨の濃淡が忠実に再現される（実用レベル）、
△・・・やや再現性に劣るが、墨の濃淡が出ている（実用下限レベル）、
×・・・色の濃淡が出にくく印字調となるか、又は、筆記個所がかすれ易く、文字になりにくい（実用に適さない。）。
【０１００】
＜裏面のボールペン筆記性＞（ボールペン筆記性）
油性ボールペン（商品名：ｕｎｉ  ｌａｋｎｏｃｋ「黒」、三菱鉛筆社製）で、裏面に直筆によって筆記したときの書き味の感触と筆記品位とを官能評価した。パネラーは、色調妥当性評価と同様とした。判定基準は、パネラーがコピー用紙（商品名：マリコピーＲ７０、北越紀州製紙社製）に筆記したときの抵抗感との比較評価をした。すなわち、筆記時にある程度の抵抗を感じることができ、ボールチップからインキの転写が十分に行われる場合は３点、筆記時に抵抗がやや小さいが、インクの転写が行われる場合は２点、筆記時の抵抗感が小さすぎて、ボールチップのスリップ現象が生じてしまい、インクの吸収が不十分となる又は筆圧を高く、直筆速度を抑制しなくては筆記品位を挙げられない場合は１点とし、１０名の平均点が２．５点以上３．０点以下の場合を実用レベル（○）、２．０点以上２．５点未満の場合を実用下限レベル（△）、２．０点未満の場合を実用に適さない（×）とした。評価結果を表２に示した。
○・・・パネラーの評価の平均点が２．５点以上３．０点以下（実用レベル）、
△・・・パネラーの評価の平均点が２．０点以上２．５点未満（実用下限レベル）、
×・・・パネラーの評価の平均点が２．０点未満（実用に適さない。）。
【０１０１】
＜裏面及びインクジェット記録面のインクジェット印字適性＞（インクジェット印字適性）
市販のフルカラーインクジェットプリンター（商品名：ＰＭ−９００Ｃ、セイコーエプソン社製）を用いて、インクジェット記録面（通信面）又は裏面（宛名面）に、白黒の写真画像を印刷し、画像細部のむら、境界部の滲み、発色の鮮やかさ（特に、地の色と印字部とのコントラスト）を目視で観察し、総合評価をした。また、裏面（宛名面）に関しては、印字部の耐水性を黒ベタ部に水を滴下した後の流れ具合を目視評価した。判定基準は、次のとおりとした。評価結果を表３に示した。
○・・・良好（実用レベル）、
△・・・やや劣る（実用下限レベル）、
×・・・劣る（実用に適さない。）。
【０１０２】
＜裏面のインクジェット印字耐水性＞（インクジェット印字耐水性）
市販のフルカラーインクジェットプリンター（商品名：ＰＭ−９００Ｃ、セイコーエプソン社製）を用いて、裏面（宛名面）に、白黒の写真画像を印刷し、印字部に水を滴下し、常温乾燥後のインクの滲み出しをインクジェット印字耐水性として評価した。判定基準は、次のとおりとした。評価結果を表３に示した。
○・・・良好（実用レベル）、
△・・・やや劣る（実用下限レベル）、
×・・・劣る（実用に適さない。）。
【０１０３】
＜オフセット印刷適性：裏面の湿し水による溶出試験＞（湿し水濁度差）
裏面の湿し水への耐久性を次の要領にて調査した。試料は、インクジェット記録面の影響を除するため、裏面側だけとなるように、支持体を層間に沿って分離し、１水準につき、２５ｃｍ２（５×５ｃｍ）の試験片を４個用意した。予め、２０℃に温度調整しておいた湿し水５０ｍｌに、試験片４個を浸漬させ、３０分後における湿し水の上澄み液を、濁度試験機（３００Ａ、日本電色工業社製）によって「湿し水濁度」を測定した。湿し水には、過乳化制御型エッチ液（ＳＯＬＡＩＡ  ５０３、光陽化学工業社製）を０．８％とＩＰＡ代替アルコール（ＡＧ−Ｕ２、光陽化学工業社製）５％とを混合した水溶液を使用した。浸漬前後の湿し水の濁度の差を求め、評価結果を表３に示した。
【０１０４】
＜オフセット印刷適性：版汚れ評価＞
実機印刷における印刷版の汚れの程度を目視によって、評価した。印刷条件及び判定基準は、次のとおりとした。評価結果を表３に示した。
印刷条件：
印刷機  Ｒｏｌａｎｄ社製印刷機
印刷速度  ８０００枚／時
印刷環境  ２５℃、５０％ＲＨ
湿し水  ＳＯＬＡＩＡ  ５０３／ＡＧ−Ｕ２＝０．８／５．０％（１０℃）
使用インキ  ＫａｒｔｏｎＫｉｎｇ  ＣＫウインエコー  墨
判定基準：
○：２０００枚印刷後に、画線部及び非画線部の汚れが発生せず、ブランケット付着物の発生が認められない（実用レベル）。
△：２０００枚印刷後に、画線部及び非画線部の汚れが若干発生し、ブランケット付着物が若干発生する（実用下限レベル）。
×：２０００枚印刷後に、画線部及び非画線部の汚れが問題になるレベルであり、ブランケット付着物も多く発生する（実用に適さない）。
【０１０５】
【表１】
2011251510.tif 000002
【０１０６】
【表２】
2011251510.tif 000003
【０１０７】
【表３】
2011251510.tif 000004
【０１０８】
実施例１〜５は、比較例１〜１３と比較して、表裏を目視にて容易に識別可能であり、クリア塗工層のオフセット印刷の湿し水への溶出が少なく、かつ、喪中に適した色調及び風合いを有しながら、インクジェット記録面でのインクジェット印字適性に優れ、裏面での毛筆及びボールペンの筆記適性に優れていた。実施例５は、クリア塗工層の水溶性高分子の含有量を実施例１よりも３／２倍増やしたため、湿し水濁度差が実施例１よりも大きくなった。また、ベック平滑度も実施例１より高くなり、毛筆筆記品位及びボールペン筆記性が実用下限となった。さらに、吸水度（ＰＥＧ）が実施例１よりも高くなり、インクジェット印字の耐水性が実用下限となった。
【０１０９】
比較例１は、インク受容層を設けなかったため、インクジェット印字適性に劣り、かつ、明度差ΔＬ＊及び白色度差ΔＷがなく、表裏識別性、色調妥当性及び風合い妥当性に劣った。比較例２は、インク受容層に黒系着色顔料を添加しなかったため、表裏識別性及び色調妥当性に劣った。比較例３は、インク受容層の黒系着色顔料の含有量が多かったため、白色度差ΔＷが大きくなり、色調妥当性に劣った。比較例４及び５は、インク受容層の着色顔料を黒系着色顔料に変えて有彩色着色顔料にしたため、色調妥当性に劣った。比較例６は、クリア塗工層の水溶性高分子の含有量が多かったため、湿し水濁度差が大きくなり、オフセット印刷適性に劣った。また、ベック平滑度が高くなり、毛筆筆記品位及びボールペン筆記性に劣った。比較例７及び８は、クリア塗工層のインク定着剤の含有量が多かったため、湿し水濁度差が大きくなり、オフセット印刷適性に劣った。比較例９は、キャレンダー処理の線圧が高かったため、ベック平滑度が高くなり、毛筆及びボールペン筆記適性に劣った。また、インクジェット記録面の光沢度が高くなり、色調妥当性及び風合い妥当性に劣った。比較例１０は、キャレンダー処理を施さなかったため、ベック平滑度が低くなり、毛筆筆記適性に劣った。比較例１１は、黒系着色顔料がアニオン性であったため、塗工液に凝集傾向が見られ、色むらが発生したため、風合い妥当性に劣った。比較例１２は、染料がカチオン性であったため、塗工液に凝集が起こり、色むらが発生したため、風合い妥当性に劣った。比較例１３は、明度差ΔＬ＊が−５．０未満であったため、インクジェット記録面のインクジェット印字適性に劣った。
【産業上の利用可能性】
【０１１０】
前記結果から明らかなように、本実施形態に係るインクジェット用記録シートは、インクジェット記録面にて良好なインクジェット印字適性を有するとともに、喪中用として適切な色調と外観とを有し、裏面にて各種筆記適性に優れ、かつ、オフセット印刷における作業性が向上していた。さらに、裏面とインクジェット記録面とは、容易に目視にて識別が可能であった。したがって、本実施形態に係るインクジェット用記録シートは、特に喪中用としての葉書、ポスター、垂れ幕などの利用可能性を有する。